ПЕЧЬ С ОХЛАЖДЕНИЕМ ДЛЯ НАПРАВЛЕННОГО ЗАТВЕРДЕНИЯ И СПОСОБ ОХЛАЖДЕНИЯ С ПРИМЕНЕНИЕМ ТАКОЙ ПЕЧИ

1. Печь (20) с охлаждением для направленного затвердевания литой металлической детали, содержащая
внутренний цилиндрический корпус (26) с вертикальной центральной осью (Х),
опору (28) для литейной формы, расположенную во внутреннем корпусе (26), при этом внутренний корпус (26) содержит
литейную зону (А),
зону охлаждения (В), причём литейная зона (А) и зона охлаждения (В) расположены друг над другом, при этом, когда опора литейной формы находится в литейной зоне (А), литейная зона и зона охлаждения термически изолированы друг от друга посредством первого неподвижного теплового экрана (31) и второго теплового экрана (32), установленного на опоре (28) литейной формы,
при этом литейная зона (А) содержит, по меньшей мере, одно первое нагревательное устройство, а зона охлаждения (В) содержит второе нагревательное устройство (60), причем первое и второе нагревательные устройства выполнены так, чтобы температура в литейной зоне (А) превышала температуру в зоне охлаждения (В),
при этом в зона охлаждения (В) содержит верхнюю (В’) и нижнюю (В”) части, расположенные друг над другом и термически изолированные между собой посредством третьего теплового экрана (33), при этом верхняя часть (В’) зоны охлаждения (В) содержит второе нагревательное устройство (60).
2. Печь (20) по п. 1, в которой верхняя часть (B’) зоны охлаждения (В) выполнена сменной.
3. Печь (20) по п. 1 или 2, в которой второе нагревательное устройство (60) содержит индуктивный чувствительный элемент (62).
4. Печь (20) по п. 1 или 2, в которой второе нагревательное устройство (60) содержит электрическое сопротивление.
5. Печь (20) по любому из пп. 1-4, в которой диаметр внутреннего корпуса (26) превышает или равен 20 см, предпочтительно превышает или равен 50 см, более предпочтительно превышает или равен 80 см.
6. Печь (20) по любому из пп. 1-5, в которой литейная зона (А) содержит верхнюю часть (А’) и нижнюю часть (А”), которые термически изолированы друг от друга четвёртым тепловым экраном (34), при этом верхняя часть (А’) содержит верхнее нагревательное устройство (40), и нижняя часть (А”) содержит нижнее нагревательное устройство (50).
7. Способ охлаждения для направленного затвердевания литой металлической детали с применением печи (20) по любому из пп. 1-6, включающий в себя этапы:
закрепления верхней части (В’) зоны охлаждения (В) на печи (20),
приведения в соответствие литейной зоны (А) с температурой литья и зоны охлаждения (В) с температурой охлаждения, при этом температура в верхней части (В’) зоны охлаждения (В) превышает или равна 700°С,
постепенное охлаждение металлической детали посредством перемещения опоры (28) литейной формы в печи из литейной зоны к зоне охлаждения (В).
8. Способ по п. 7, в котором перепад между температурой в литейной зоне (А) и температурой жидкого металла составляет от 0 до 50°С, при этом температура в литейной зоне (А) ниже температуры жидкого металла.
9. Способ по п. 7 или 8, в котором температура верхней части (В’) зоны охлаждения (В) выше или равна 700°С, предпочтительно выше или равна 800°С, более предпочтительно выше или равна 900°С.
10. Способ по любому из пп. 7-9, в котором при охлаждении литой металлической детали скорость охлаждения в данной точке этой литой металлической детали составляет менее -0,30°С/сек, предпочтительно менее или равна -0,25°С/сек, и выше -0,10°С/сек, предпочтительно выше или равна -0,15°С/сек.